(57)【要約】【課題】ホログラム等の転写箔の転写性に優れエンボス割れが生じず、デザイン視認性の優れた情報記録媒体等を提供する。【解決手段】本発明の情報記録媒体１は、表面に転写箔１６を転写した情報記録媒体において、当該媒体表面であって転写箔と接する面に、透明または半透明の無機顔料を分散した樹脂形成層１５を設けたことを特徴とする。転写箔１６は、ホログラム転写箔とすることができる。また、無機顔料が、硫酸バリュウム、炭酸カルシュウム、シリカ、酸化チタン、から選ばれた１種または２種以上の顔料の混合からなるものであって、その顔料粒子の直径または最大差し渡し長さの平均値が０．１μｍ以上であって２０μｍ未満であれば、好結果が得られる。【選択図】    図１
2004223929.tif 000002
【特許請求の範囲】
【請求項１】
表面に転写箔を転写した情報記録媒体において、当該媒体表面であって転写箔と接する面に、透明または半透明の無機顔料を分散した樹脂形成層を設けたことを特徴とする情報記録媒体。
【請求項２】
無機顔料が、硫酸バリュウム、炭酸カルシュウム、シリカ、酸化チタン、から選ばれた１種または２種以上の顔料の混合からなるものであって、その顔料粒子の直径または最大差し渡し長さの平均値が、０．１μｍ以上であって２０μｍ未満であることを特徴とする請求項１記載の情報記録媒体。
【請求項３】
転写箔がホログラム転写箔であることを特徴とする請求項１または請求項２記載の情報記録媒体。
【請求項４】
透明基材／白色基材／透明基材／樹脂形成層、がこの順に積層された情報記録媒体の樹脂形成層上に転写箔が転写されている情報記録媒体の層構成において、樹脂形成層に透明または半透明の無機顔料が分散されていることを特徴とする情報記録媒体の層構成。
【請求項５】
透明基材／白色基材／透明基材／印刷層／樹脂形成層、がこの順に積層された情報記録媒体の樹脂形成層上に転写箔が転写されている情報記録媒体の層構成において、樹脂形成層に透明または半透明の無機顔料が分散されていることを特徴とする情報記録媒体の層構成。
【請求項６】
無機顔料が、硫酸バリュウム、炭酸カルシュウム、シリカ、酸化チタン、から選ばれた１種または２種以上の顔料の混合からなるものであって、その顔料粒子の直径または最大差し渡し長さの平均値が、０．１μｍ以上であって２０μｍ未満であることを特徴とする請求項４または請求項５記載の情報記録媒体の層構成。
【請求項７】
転写箔がホログラム転写箔であることを特徴とする請求項４または請求項５記載の情報記録媒体の層構成。
【発明の詳細な説明】
【０００１】
【発明の属する技術分野】
この発明は、磁気カードおよび／またはＩＣカード等の情報記録媒体に対するホログラム箔等の転写箔の転写性向上と、転写したホログラム箔等に対して行う文字エンボスのエンボス加工適性向上に関する。
詳しくは、ホログラム等転写箔の接着性向上と文字エンボスする際のエンボス割れを防止する技術に関する。
従って、本発明の利用分野は、磁気カードおよび／またはＩＣカード等の情報記録媒体の製造または使用分野に関する。
【０００２】
【従来技術】
磁気カード等の情報記録媒体では、カードのＩＤ化、差別化等のため、カード表面に個別デザインを形成すると共にホログラム箔等の転写箔を転写することが行われている。また、転写箔を転写した部分に敢えて文字エンボスすることも一般的となっている。
ホログラム箔等を転写する情報記録媒体表面に、転写箔の密着性確保のため樹脂形成層を設けることも一般に行われている。
【０００３】
【発明が解決しようとする課題】
しかし、前記樹脂形成層を情報記録媒体と転写箔の間に設けた場合、密着性は向上するもののエンボス文字に割れ（クラック）や亀裂を生じる問題があり、また、前記樹脂形成層にアルミ等の金属無機材料を添加することでエンボス時の割れ等は改良されるものの、透明性が悪くなりデザイン視認性上好ましくないという問題もある。
そこで、本発明では、かかる樹脂形成層を改良することで、このような問題を解決しようとするものである。
【０００４】
【課題を解決するための手段】
上記課題を解決する本発明の要旨の第１は、表面に転写箔を転写した情報記録媒体において、当該媒体表面であって転写箔と接する面に、透明または半透明の無機顔料を分散した樹脂形成層を設けたことを特徴とする情報記録媒体、にある。上記において、無機顔料が、硫酸バリュウム、炭酸カルシュウム、シリカ、酸化チタン、から選ばれた１種または２種以上の顔料の混合からなるものであって、その顔料粒子の直径または最大差し渡し長さの平均値が、０．１μｍ以上であって２０μｍ未満であるようにでき、転写箔をホログラム転写箔とすることができる。
【０００５】
本発明の要旨の第２は、透明基材／白色基材／透明基材／樹脂形成層、がこの順に積層された情報記録媒体の樹脂形成層上に転写箔が転写されている情報記録媒体の層構成において、樹脂形成層に透明または半透明の無機顔料が分散されていることを特徴とする情報記録媒体の層構成、にある。
【０００６】
本発明の要旨の第３は、透明基材／白色基材／透明基材／印刷層／樹脂形成層、がこの順に積層された情報記録媒体の樹脂形成層上に転写箔が転写されている情報記録媒体の層構成において、樹脂形成層に透明または半透明の無機顔料が分散されていることを特徴とする情報記録媒体の層構成、にある。
【０００７】
上記本発明の要旨の第２、第３において、無機顔料が、硫酸バリュウム、炭酸カルシュウム、シリカ、酸化チタン、から選ばれた１種または２種以上の顔料の混合からなるものであって、その顔料粒子の直径または最大差し渡し長さの平均値が、０．１μｍ以上であって２０μｍ未満である、ようにでき、転写箔をホログラム転写箔とすることができる。
【０００８】
【発明の実施の形態】
本発明は、情報記録媒体に転写するホログラムなどの転写箔の密着性向上と、ホログラム箔等転写部分に施す文字エンボスにおいて、エンボスによる「大きなクラック」の発生防止を目的とする。
以下、図面を参照して本発明の実施形態について説明する。
図１は、本発明の情報記録媒体の実施形態の第１を示す断面図、図２は、同第２を示す断面図、図３は、同第３を示す断面図、である。
【０００９】
図１のように、本発明の情報記録媒体の実施形態の第１は、コアシート１１の両面に、オーバーシート１２，１３を積層し、表面側のオーバーシート１２に、樹脂形成層１５を介して、転写箔１６を転写した構成になっている。
コアシート１１は単層であっても良いが、図１ではコアシート１１ａと１１ｂの積層構成にされており、実際にもそうすることが多い。また、表面側のコアシート１１ａには、印刷絵柄１４が設けられ、図示してないが裏面側にも印刷されるのが一般的である。
通常は、コアシート１１には白色の材料が、オーバーシート１２，１３には透明な材料が使用される。
コアシートとオーバーシートを積層し、転写箔１６を転写する上記情報記録媒体の構成は一般的であるが、本発明の特徴は、転写箔１６を転写する情報記録媒体の表面に透明または半透明の樹脂形成層１５を設けた、ことを特徴とする。
【００１０】
オーバーシート自体や情報記録媒体の保護のために、オーバーシート１２に保護層を塗工することが行われるが、当該保護層は、本来的に転写箔の転写性が良好とはいえない。したがって、この保護層に透明または半透明の樹脂形成層１５を設けることで、転写箔の転写適性向上と下地の印刷絵柄を阻害しない（印刷絵柄を不可視とするような影響を与えない。）特性とすることができる。
特に、樹脂形成層１５中に添加する透明または半透明の無機顔料により、ホログラム転写箔面にエンボス文字を形成する場合に、文字面にクラックが発生することを防止する効果が得られる。
【００１１】
本発明の情報記録媒体の実施形態の第２は、図２の構成となる。
この構成では、２層のコアシート１１ａ，１１ｂに表面側オーバーシート１２と裏面側オーバーシート１３を積層した構成にされ、表面側オーバーシート１２には、磁気テープ１７が転写されている。
オーバーシート１２には、この磁気テープ１７を隠蔽するための隠蔽層１８を印刷してから印刷絵柄１４を設けている。さらに印刷絵柄１４上に、透明保護層１９を設けてから、転写箔転写のための透明または半透明の樹脂形成層１５を設けている。当該樹脂形成層１５面にホログラム等の転写箔１６を転写する。
実施形態の第２は、上記のように樹脂形成層１５が透明または半透明であるため、その下側の印刷絵柄１４を損ねることもなく意匠性の高いものにできる。
【００１２】
本発明の情報記録媒体の実施形態の第３は、図３の構成となる。
この構成では、２層のコアシート１１ａ，１１ｂに表面側オーバーシート１２と裏面側オーバーシート１３を積層した構成にされ、コアシート１１ａには印刷絵柄１４が設けられている。表面側オーバーシート１２に磁気テープ１７が転写されているのは、実施形態の第２と同一である。
実施形態の第３の特徴は、隠蔽層１８をオーバーシート１２の全面に設けるのではなく、磁気テープ１７部分のみに設ける特徴がある。隠蔽層１８上に設ける印刷絵柄１４も同様に磁気テープ１７部分のみに設けている。
隠蔽層１８と印刷絵柄１４部以外にはシルクメジューム印刷２０がされ、最表面に透明保護層１９が設けられている。
【００１３】
実施形態の第３は、カード基体に対する逐次の印刷工程によっても製造できるが、予め、転写用基材に、透明保護層１９、印刷絵柄１４、隠蔽層１８、シルクメジューム印刷２０、を印刷して形成した転写フィルムを準備し、磁気テープ転写済みのオーバーシート１２面に、この転写フィルムを転写する製造方法によるのが良結果が得られる。
転写フィルムの転写後、透明保護層１９上に、ホログラム等の転写箔転写のための透明または半透明の樹脂形成層１５を設け、当該樹脂形成層１５面に転写箔１６を転写する。
情報記録媒体を実施形態の第３のようにすることで、コアシート１１に印刷された絵柄を見せる場合に、コアシートの印刷絵柄を損ねることなく、意匠性の優れた情報記録媒体とすることができる。
【００１４】
印刷層構成を転写で行う場合の転写フィルムの転写は、白色基材に透明基材をプレスラミネートする際の工程で一緒に行う。シルクメジューム印刷２０が透明オーバーシート１２面に接するようにして積層し、プレス機の鏡面板間にプレス材料を導入し、熱圧をかけることで、透明オーバーシート１２に各印刷層が転写される。転写後は、転写フィルムの基材フィルムは剥離除去する。
その後、ホログラム等の転写箔１６を転写する部分に、樹脂形成層１５を印刷して設ける。樹脂形成層１５は転写箔自体の面積よりはやや大きめの面積で印刷するのが通常であり、他の絵柄の視認を妨げないように透明であることが好ましい。また、ホログラム箔自体が透明である場合があり、その下面の印刷絵柄が見えることが求められる。
【００１５】
ホログラム等の転写箔１６の転写は、転写箔を熱圧で押圧して転写する。通常のホログラム箔はホログラム形成層が５μｍ程度の厚みであり、ホットメルト型の接着剤が塗工されている。
ホログラム箔１６の転写後に、ホログラム箔部分を含むカード面に文字エンボスを行う。エンボスはカードを雌雄の活字輪間に保持して、雄型側から押圧してカード表面に凸状に突出した文字型を形成する。エンボスの高さは、カード表面から０．４０〜０．４８ｍｍ程度となる。
文字エンボス後にエンボス文字の表面を装飾するための、金、銀、カラーの色付け転写を行う。金属等の蒸着転写フィルムの上を軟質のゴム材料で押圧することにより、文字の突出した部分にだけ、金、銀、カラーの装飾がされることになる。
【００１６】
これらの工程において、従来はホログラム転写箔の接着性が良くない問題と、文字エンボスの際に「クラック」が生じる問題があった。
図４は、本発明による情報記録媒体の文字エンボス部、図５は、同様に従来品の文字エンボス部拡大図を示している。いずれもホログラム箔１６の文字エンボス３部分でＡｌ蒸着フィルム転写後の状態を示している。
図５の場合、同じ条件でエンボスしても大きなクラック６が生じているが、図４の場合は、微細な割れ５が生じているが、大きなクラックは認められない。
なお、図中、斜線を施した部分はエンボス表面の反射による光輝部分７であって、クラックによるものではない。
【００１７】
文字エンボスの場合、エンボス後の表面に金色、銀色、カラーの着色箔転写を行うが、大きなクラック６が生じていると着色箔の転写もされないので、白色基材１１の白い面が露出するようになり著しく外観を損なうことになる。
一方、微細な割れ５の場合は、着色箔の転写がされ、白色基材１１の白い面が露出することも無いので外観を損なうことがない。
図５の従来品では、微細の割れ５が少ないのに比較して大きなクラック６が生じているのは、微細な割れ５が多数生じて大きなクラック６の発生を防止する機構が働いていないものと考えられる。
【００１８】
このような「微細な割れ」や「大きなクラック」の発生の仕方の相違は、樹脂形成層１５やシルクメジューム印刷２０に使用するインキ組成の違いによることが大きいと考えられる。
本発明の樹脂形成層では、ビヒクル樹脂に、透明または半透明無機顔料を分散したことにより、微細の割れ発生を促進し、それにより大きなクラック発生を防止していることが効果していると考えられる。
無機顔料は好ましくは、直径または最大差し渡し長さ（顔料粒子の投影像における最大距離部）の平均値が、０．１〜２０μｍである、硫酸バリュウム、炭酸カルシュウム、シリカ（ＳｉＯ２  ）、酸化チタン（ＴｉＯ２  ）などを使用することが好ましい。
【００１９】
＜その他の材質に関する実施形態について＞
（１）白色基材には、白色の硬質塩化ビニールシートが好ましく使用されるが、シルクメジュームインキの印刷適性に優れるものであれば、ポリエチレンテレフタレート、ポリカーボネート、ポリプロピレン樹脂であっても良い。
また、ＰＥＴ−Ｇ（非結晶性コポリエステル樹脂）シートを使用しても良い。
（２）透明基材には、透明塩化ビニルシートが好ましく使用できるが、白色基材と同様に、ポリエチレンテレフタレート、ポリカーボネート、ポリプロピレン樹脂、ＰＥＴ−Ｇであっても良い。
（３）ホログラム等の転写箔は、厚み２０μｍ程度のポリエチレンテレフタレートフィルム基材の上に、剥離層を介して厚み約５μｍ程度の熱可塑性樹脂や熱硬化性樹脂、あるいは電離放射線硬化性樹脂等にホログラムを形成したホログラム層の最表面に接着剤層を形成した材料である。剥離層や接着剤層は厚くなると箔切れを悪くするので、２〜３μｍ以下の薄層にしたものを使用する。
【００２０】
【実施例】
（実施例および比較例）
図３を参照して本発明の実施例を説明する。
＜転写フィルムの準備＞
転写用フィルム基材に、オフセット印刷で剥離層（転写後は透明保護層１９となる層）、印刷絵柄１４の印刷を行った後、シルクスクリーン印刷で、シルク隠蔽層１８とシルクメジューム印刷２０の印刷を行った。オフセット印刷には、アクリル樹脂系のインキを使用し、シルクメジューム印刷は、後述する樹脂形成層１５と同一組成によるインキにより印刷した。
【００２１】
＜情報記録媒体の製造＞
白色コアシート１１ａ，１１ｂとして厚み０．２８ｍｍの白色硬質塩化ビニルシートを使用し、その表面側に印刷絵柄１４を印刷した後、白色コアシート１１ａ，１１ｂ間を熱圧（１４５°Ｃ、３０ｋｇ／ｃｍ２  、１０分間）をかけてプレスラミネートした。
次いで、磁気テープ１７を転写済みの透明基材１２，１３を白色コアシートの両側にあてがい、さらに先に準備した転写フィルムを透明基材１２面に位置合わせして重ね、このプレス準備体を鏡面板間に挟み、熱圧（１２０°Ｃ、２５ｋｇ／ｃｍ２  、１０分間）をかけてプレスラミネートした。
転写用フィルム基材を剥離した後、ホログラム箔転写部に、下記インキ組成１〜４（それぞれ実施例１〜４に対応）とインキ組成５，６（比較例１と２に対応）のインキをシルクスクリーン印刷して樹脂形成層１５を設けた。なお、インキ組成１〜４とインキ組成５（比較例１）は社内試作インキである。
【００２２】
＜インキ組成１＞
ビヒクルとして塩酢ビ系樹脂使用                          ５０重量％
球状無機顔料（硫酸バリュウム）                          ３０重量％
（顔料の直径の平均値が、０．１μｍ）
溶剤（炭化水素系）                                      ２０重量％
＜インキ組成２＞
（顔料の直径の平均値が、０．３μｍ）
その他の組成内容はインキ組成１と同様。
【００２３】
＜インキ組成３＞
ビヒクルとして塩酢ビ系樹脂使用                          ５０重量％
鱗片形状の無機顔料（硫酸バリュウム）                    ３０重量％
（顔料の最大差し渡し長さの平均値が、７〜８μｍ）
溶剤（炭化水素系）                                      ２０重量％
＜インキ組成４＞
ビヒクルとして塩酢ビ系樹脂使用                          ５０重量％
鱗片形状の無機顔料（硫酸バリュウム）                    ３０重量％
（顔料の最大差し渡し長さの平均値が、１６〜１８μｍ）
溶剤（炭化水素系）                                      ２０重量％
【００２４】
以下、比較例インキ
＜インキ組成５＞
ビヒクルとして塩酢ビ系樹脂使用                          ５０重量％
鱗片形状無機顔料（硫酸バリュウム）                      ３０重量％
（顔料の最大差し渡し長さの平均値が、２０μｍ）
溶剤（炭化水素系）                                      ２０重量％
＜インキ組成６＞
従来メジューム（昭和インク工業株式会社製「品名ＶＡＨＳメジューム」）
ビヒクルとして塩酢ビ系樹脂使用                          ３０重量％
溶剤（炭化水素系）                                      ７０重量％
（顔料の添加なし）
【００２５】
樹脂形成層１５の透明性を評価した後、各樹脂形成層上に、ホログラム箔１６を転写した。ホログラム箔には、厚み２０μｍのポリエチレンテレフタレートフィルム基材上に、剥離層を介して厚み約５μｍの熱可塑性と熱硬化性樹脂からなるホログラム層と接着剤層を形成した材料を使用した。
転写後、転写箔の基材を剥離除去し、ホログラム箔転写後の部分について、通常のエンボス条件（エンボス高さ０．４０〜０．４８ｍｍ）で、文字エンボスを行い、エンボス後のカードで、ホログラム箔転写後の文字エンボス部を写真撮影し拡大して割れの有無を確認した。
その結果は、各実施例では大きなクラックは認められなかったが、比較例２では大きなクラックが認められた。転写箔の接着性についても実施例の各組成インキは良好な結果が得られた。
【００２６】
表１は、上記実施例、比較例を評価した結果を示している。
球状無機顔料の直径が、０．１μｍと０．３μｍでは、微細エンボス割れが多少見られるが（評価△）、着色用箔転写により見えなくなる程度であった。
鱗片形状無機顔料の最大差し渡し長さの平均値が、７〜８μｍと１６〜１８μｍでは、ほぼ良好な結果（評価〇）を示している。
ただし、２０μｍでは透明性が多少低下するのが認められる（評価△）。従って、好ましい無機顔料の直径または最大差し渡し長さの平均値は、０．１μｍ以上であって、２０μｍ未満の範囲と考えられる。
以上のような評価は、炭酸カルシュウム、シリカ（ＳｉＯ２  ）、酸化チタンの各顔料やその混合使用についても実施したが、同様の結果が得られている。
【００２７】
【表１】
2004223929.tif 000003
【００２８】
【発明の効果】
上述のように、本発明の情報記録媒体またはその層構成では、ホログラム転写箔下の樹脂形成層に特定の無機顔料を分散したインキ材料を使用しているので、文字エンボスにより大きな割れ（クラック）が生じることがなく転写箔の接着性も良好である。
また、透明性も十分であるので、デザイン視認性が良くなる利点がある。
【図面の簡単な説明】
図１は、本発明の情報記録媒体の実施形態の第１、図２は、同実施形態の第２、図３は、同実施形態の第３、を示す断面図である。
【図１】本発明の情報記録媒体の実施形態の第１を示す断面図である。
【図２】同実施形態の第２を示す断面図である。
【図３】同実施形態の第３を示す断面図である。
【図４】本発明による情報記録媒体の文字エンボス部の拡大図である。
【図５】同様に従来品の文字エンボス部拡大図を示している。
【符号の説明】
１    情報記録媒体
３    エンボス文字
５    微細な割れ
６    大きなクラック
７    光輝部分
１１，１１ａ，１１ｂ    コアシート
１２，１３    オーバーシート
１４    印刷絵柄
１５    樹脂形成層
１６    転写箔、ホログラム箔
１７    磁気テープ
１８    隠蔽層
１９    透明保護層
２０    シルクメジューム印刷
【図１】
2004223929.tif 000004
【図２】
2004223929.tif 000005
【図３】
2004223929.tif 000006
【図４】
2004223929.tif 000007
【図５】
2004223929.tif 000008